Brevet FR2595992A1 — publié le 19870925

La présente invention concerne plus particulièrenent la reproduction de clichés photographiques sur les miroirs argentés et plus générallent, sur tout les substrats en verre, ayant reçus au préalable, la couche métallique par les diverses @@éthodes connues. Le procédé consiste à extraire par photogravure, le fli de métal ( 2 ) (argenture) déposé sur substrat de verre ( 1 ) par voie chimique, jusqu'à sa disparition totale aux endroits non réservés par le masque en photo-résist (3) pozitif ou négatif. Le but ainsi atteint, permet la reproduction fidèle des fac-similés de tous les documents et de toutes reproductions à des fins artistiques, avec la m;me précision que l'original ; Le. contre-type ( 4 ) jouant le rôle de filtre par tout ou rien. Les prototypes ont été réalisés sur des miroirs, dont la couche protectrice a été préalablement décapée par des solvants de la canine aromatique. qui agissent par dissolution de toutes taches de graisses, de r,;ee, les traces d'oxydes sont éli minées, afin que ne subsiste que la couche d'argent purement métallique. la couche d'argent ( 2 ) dont l'épaiesseur est de l'ordre de quelques micromètres, regoit sour atmosphère cntrôlée, une pélicule fike) ( 3 ) et uniforme, Qui après traitement thermique devient photo-sonsible Aux nayons ultra-violets. Celle-ci est obtenue par pulvérisation d'un liquide en bombe aérosol, mais tout autre procédé peut être envisagé. La nature de la couche photo-sensible positive ou négative est fonction du mordant employé, afin de résister à l'attaque chimique de celuici et de préserver au vieux les contours formés d'une multitude de traits et de points avec la plus grande précision possible. Pour conserver le axin.un de détails et préserver la qualité de la reproduction, il est évident que le contre-type tramé ou non est placé côté gélatine sur la couche photo-sensible à traiter par un placage rigoureux sous vide, pour éviter les diffusions innévitables des contours du masque, dût en particulier, par l'épaisseur n,ême de son substrat qui n'est pas négligeable. Dans un second ordre, le choix portant sur les photo-r4sists ( 3 ) positifs ou négatifs est différent selon qu'ils réagissent par destruction ou par renforcement sous l'action des radiations ultra-violettes. L'action des bains de traitements sera déterminant et agit par découvre ruent des s futurs domaines d'extraction par voie chimique. Après action du solvant cons.tixué par le révélateur et suivie de sa neutralisation ionique, subsistent les réserves (fig. 1 D ) qui protètent l'argentare de l'attaque chimique ultérieure des composés suivants : perclhorure de fer, persulfate d'am,z,onium, acide nitrique, cyanure de potassium... L'opération de gravure proprement dite consiste à baigner le miroir drus la solution chimique constituant le mordant. La réaction se termine au moment précis où il ne subsiste plus de métal aux endroits souhaités au préalable (fig. 1 E ) et permet ainsi b l'opérateur d'apprécier le travail d'extraction par la parfaite transparence du substrat d'origine (verre) Les parties réservées côté rectoconcervent l'apparence métallisées du miroir d'origine en ardant ses propriétés réflécnissantes initiales. Les opérations de photo-gravures étant terminées, les parties utiles (fig. 1 F ) qui sont épargnées peuvent recevoir une sétallisaticn ( 7 ) par bains polir renforcer les talus provoqués par l'attaque chimique, de contribb,er à leurs bonnes tenues mécaniques et de protéger l'ensemble d'une éventuelle oxydation si la transparence du substrat en verre est souhaitée ; (décors des vitres de portes, fenêtres etc...) De ê!ne, une protection par peinture ( 8 ) époxyde résistante peut en outre, contribuer à la mise en valeur de la reproduction, par son contraste et sa couleur : (diplôme, etc...) Ordinairement, pour la confection de miroirs, la couche métallique en argent ( 2 ) déposée sur le substrat de verre ( 1 ) est très fragile et s'oxyde rapidement dans le milieu ambiant si aucune des dispositions de protection ne sont prises à 1 temps. De plus, les différentes opérations mécaniques qui consistent aux différentes manipulations demandent certaines precautions afin de prévenir d'éventuels risques de rayures ou de pelures. Pour remédier aux défauts explicités ci-dessus, plusieurs couches concécutives d'argent ont été déposées, pour obtenir une meilleure tenue mécanique du dépôt global ainsi engendré et résistegaux différentes phases de la photo-gravure. Les différents bains constituant la suite logique des opérations de photo-gravure se doivent d'agir rapidement sous l'action d'agitateurs pié:o-électriques (ultra-sons). La rapidité d'éxécution des différentes phases du développement ainsi réalisées, est primordiable et contribue à augmenter sensiblement la qualité des reproductions, sur la délicate couche d'argent métallique en perajet- tant de s'affranchir des innévitables réactions parasites, dues aux produits e:iployés, si les oérations devaient se prolonger temporellement hors des limites a"-ises. La présente invention sera mieux cor.prise à l'aide de la description suivante, d'un mode de réalisation préféré mais non limitatif, représentés aux dessins annexés sur lesquels - La figure 1, représente les différentes phases des opérations de la photo-gravure S - Les figures 2, 3, 4, représentent les différentes applications du présent procédé - La figure 5, représente le prolongement logique par extension du pré sert procédé pour la reproduction par photo-pyro-gravure - La figure 6, représente une variante sur différents substrats1 autres, que le verre, notamment sur des métaux multicouches. n figure 1, la couche d'argent ( 2 ) débarrassée des graisses et des traces d'oxydes, est recouverue d'un film de photo-résist ( 3 ) à haute résolution étendue par vaporisation en une couche fine et uniforme. Après traitement,thermique, la reproduction formée par le contre-type ( 4 ) est interallée côté gélatine sur la coche de pnoto-résist ( 3 ) par placage sous vide à l'intérieur de la tireuse à l'ultra-violets. ( 5 Le transfert photographique s'effectue par les radiations ultra-violettes en source ( 5 ) à travers le contre-type ( 4 ) jouant le rôle de masque pendant un temps déterminé. La révélation du photo-résist ( 3 ) ne laisse subsister que les partics utiles (fig. 1 D ) à reproduire, dégageant par dissolution, les parties ou domaines d'actions (6) du mordant, qui après action, constitue la phase finale de la photo-gravure, En figure 2 C, une couche métallique ( 7 ) par dépôt, protège les réserves utiles en argent ( 2 ) afin de les rendre inaltérables (cui vraè), dans le cas ou la transparence du substrat de verre ( 1 ) est souhaitée ; cas des vitres de portes, de fenêtres, vitraux... La couche d'argent ( 2 ) peut recevoir une couche de peinture ( 8 ) sur toute la surface, si la transparence du substrat d'origine n'est pas nécessaire et assure la protection des réserves en argenture tout en donnant le contraste souhaité (reproduction de diplômes.... Un second miroir (9 -10) collé sur la face réservée permet ltob- tention d'un effet de relief plus ou moins marqué, dépendant de l'angle de l'observateur par rapport à la normale. Définition des tirasses par traits et points (ig. 3 ) ou oar contre-type tramés (fig. 4 ) sur substrats en verre de couleur u dépolie par action d'acide fluorydrique. flaturellement l'invention n'est pas limitée aux exemples de réalisstions décrites, mais elle concerne également d'autres possibilités d'applications qui sont faciles à concevoir pour l'homme de l'art, telle que l'utilisation du procédé suivant l'invention concernant plus particulièrement différents substrats, autres que le verre, notamment sur les métaux multi-couches (fig. 6 ) dans le cas le plus simple " Zinc- Acier " où l'on peut en fonction du mordant employé; exploiter une couche parmi d'autres par attaque sélective avec extension aur plastiques métallisés. Une apolication par extension du présent procédé suivant l'ir.vention (fig. 5 ) au transfert photographique par le moyen des radiations infra-rouge (12 ) sur tous substrats ( 13 ) tels que : p-=piers, cartons, bois.... par l'inter-position du flasque obtenu ; Opérant par brûlage local de leur surface Cette méthode, permet avantageusement le transfert photographique, sans préparation préalable des surfaces du substrat récepteur, dans un Procédé de marquage industriel par photo-pyro-gravure. Conne il va de soi et co:.ne il en résulte d'ailleurs déjà de ce qui précède, l'invention ne se limite nullement à celui de ses modes d'application, non plus qu' ceux des odes de réalisation de ses diverses parties, ayant été plus particulièrement envisagés, elle en embrasse, au contraire, toutes les variantes. REVENDICATIONS 1) Procédé de photo-gravure sur riroirs argentés, caracterisé en ce qu'il consiste à extraire par voie chimique, le film de métal ( 2 ) en argent déposé sur son substrat de verre ( 1 ) jusqu'à sa totale disparition ( 6 ) aux endroits non réservés par le masque en photo résist ( 3 ) positif ou négatif, le travail d'extraction, consistant en l'attaque chimique du mordant, et n'étant terminé précisément que dans la mesure où il ne subsiste plus de métal aux endroits souhaités ( 6 ) au préalable en révèlant de ce fait, la parfaite transparence du substrat en verre ( 1 ) d'origine les parties réservées côté recto conservant l'apparence métallisée du miroir d'origine, en gardant ses propriétés réfléchissantes initiales. 2) Procédé de photo-gravure sur miroirs argentés, selon la revendication 1, caractérisé en ce qu'il consiste à ce que la couche métal ligue en argent ( 2 j soit recouverte d'une résine, sous la forme d'un film en photo-gravure ( 3 ) sensible aux radiations ultra-violettes provenant de la source ( 5 ) opérant au transfert photographique à travers le masque formé par le contre-type ( 4 ) dont la définition est formé d'une multitude de traits et de points (fig. 3) ou tramée (fig. 4) le contre-type opérant en filtre passif par tout ou rien. 3) Procédé de photo-gravure sur miroirs argentés, selon les revendications 1 et 2, caractérisés en ce que le substrat en verre ( 1 ) formant le miroir, reçoit sur une de ses faces, une à plusieurs couches consécutives d'argent métalliques ( 2 ) contribuant ainsi par l'épais- seur du dépôt global, à une meilleure tenue mécanique, et de résister sans altérations aux différentes manipulations et aux différents bains de traitements. 4) Procédé de photo-gravure sur miroirs argentés, selon l'une quelconque des revendications 1, 2 et 3, caractérisés en ce que le choix portant sur les photo-résist ( 3 ) en résine positives ou négatives diffèrent selon qu'ils réagissent par destruction ou par reiforcernnt par l'action des radiations ultra-violettes permettant ainsi l'action déterminant des bains de traitement, en agissant par découvrement des futurs domaines d'extraction par voie chimique. REVS{DICATIONS 5) Procédé de photo-gravure sur miroirs argentés, selon l'une quelconque des revendications 1, 2, 3 et 4, caractérisés en ce que la couche argentique ( 2 ), suite au travail d'extration par voie chimique, est renforcée par recouvrement d'un dépôt de cuivre ( 7 ) par un bain approprié dans le cas Où la transparence du substrat en verre ( 1 ) est souhaitée (fig. 2C ), une couche de peinture époxyde ( 8 ) contribue à protéger les réserves argentiques tout en assurant par les différentes couleurs l'effet artistique recherché. 6) Procédé depboto-gravure sur miroirs argentés, selon l'une quelconque des revendications 1, 2, 3, 4 et 5, caractérisés en ce que le premier miroir ( 1 ) cbté argentique C 2 ) reçoit un second miroir ( 9 - 10 ) collé sur la face réservée, permettant l'obtention d'un effet de relief plus ou moins marqué, dépendant de l'angle de l'observateur par rapport à la normale. 7) Procédé de photo-gravure sur miroirs argentés, selon l'une quelconque des revendications 1, 2, 3, 4, 5 et 6, caractérisés en ce que le présent procédé s'applique aux différents substrats en verre ( 1 ) peuvent subir un traitement de dépolissage à l'acide fluorhydrique avant argenture, soit une teinte dans la Liasse au moment de la fabrication afin d'augmenter l'effet artistique recherché. 8) Produit obtenu, par le procédé de photo-gravure sur miroirs argentés, selon l'une quelconque des revendications 1, 2, 3, 4, 5, 6 et 7, caractérisés en ce qu'il peut recevoir un encadrement en maté rivaux de tout type. 9) Utilisation du produit, obtenu par le procédé de photo-gravure sur miroirs argentés, selon l'une quelconque des revendications 1, 2, 3, 4, 5, 6, 7 et 8, caractérisés en ce qu'elle consiste en un transfert. photographique par un moyen d'une source ( 12 ) de radiations infrarouge sur tous les substrats ( 13 ) tels que : papiers, cartons, bois, par l'interposition du nouveau masque obtenu. Les radiations infrarouge traversant le substrat de verre aux endroits non réservés par le film d'argent métallique et opérant ainsi par brûlage local sélectif des surfaces irradiées. 10) Procédé de photo-gravure sur miroirs argentés, selon tout l'ensemble des revendications précédentes 1, 2, 3, 4, 5, 6, 7, s et 9, caractérisés en ce que le présent procédé s'applique également sur différents substrats autres que le verre, dans l'exemple des métaux multicouches (fig. 6 ), où l'on peut en fonction du mordant employé, exploiter une couche parmi d'autres par attaque sélective.